(57)【要約】【課題】非極性（Ａｌ，Ｂ，Ｉｎ，Ｇａ）Ｎ量子井戸、ならびにヘテロ構造材料および窒化物半導体デバイスを形成するための方法を提供する。【解決手段】１つ以上の非極性（１１２０）ａ平面ＧａＮ層が、金属・有機化学気相成長ＭＯＣＶＤを使用して、ｒ平面（１１０２）サファイア基板上で成長される。これらの非極性（１１２０）ａ平面ＧａＮ層は、非極性（Ａｌ，Ｂ，Ｉｎ，Ｇａ）Ｎ量子井戸、ならびにヘテロ構造材料およびデバイスを製造するためのテンプレートを備える。【選択図】図１
2014195125.tif 000002
【特許請求の範囲】
【請求項１】
本願明細書に記載された発明。
【発明の詳細な説明】
【技術分野】
【０００１】
（関連出願の引用）
本願は、米国特許法第１１９条第（ｅ）項のもとで、以下の同時係属中の、同一人に譲渡された米国仮特許出願番号６０／３７２，９０９（発明の名称「ＮＯＮ−ＰＯＬＡＲ  ＧＡＬＬＩＵＭ  ＮＩＴＲＩＤＥ  ＢＡＳＥＤ  ＴＨＩＮ  ＦＩＬＭＳ  ＡＮＤ  ＨＥＴＥＲＯＳＴＲＵＣＴＵＲＥ  ＭＡＴＥＲＩＡＬＳ」、２００２年４月１５日出願、Ｍｉｃｈａｅｌ  Ｄ．Ｃｒａｖｅｎ，Ｓｔａｃｉａ  Ｋｅｌｌｅｒ，Ｓｔｅｖｅｎ  Ｐ．ＤｅｎＢａａｒｓ，Ｔａｌ  Ｍａｒｇａｌｉｔｈ，Ｊａｍｅｓ  Ｓ．Ｓｐｅｃｋ，Ｓｈｕｊｉ  Ｎａｋａｍｕｒａ，およびＵｍｅｓｈ  Ｋ．Ｍｉｓｈｒａ、代理人文書番号３０７９４．９５−ＵＳ−Ｐ１）の利益を主張する。この出願は、本明細書中に参考として援用される。
【０００２】
本願は、以下の同時係属中の、同一人に譲渡された米国特許出願に関する：
出願番号−−／−−−，−−−、発明の名称「ＮＯＮ−ＰＯＬＡＲ  Ａ−ＰＬＡＮＥ  ＧＡＬＬＩＵＭ  ＮＩＴＲＩＤＥ  ＴＨＩＮ  ＦＩＬＭＳ  ＧＲＯＷＮ  ＢＹ  ＭＥＴＡＬＯＲＧＡＮＩＣ  ＣＨＥＭＩＣＡＬ  ＶＡＰＯＲ  ＤＥＰＯＳＩＴＩＯＮ」、本願と同日に出願、Ｍｉｃｈａｅｌ  Ｄ．ＣｒａｖｅｎおよびＪａｍｅｓ  Ｓ．Ｓｐｅｃｋ、代理人文書番号３０７９４．１００−ＵＳ−Ｐ１）；ならびに
出願番号−−／−−−，−−−、発明の名称「ＤＩＳＬＯＣＡＴＩＯＮ  ＲＥＤＵＣＴＩＯＮ  ＩＮ  ＮＯＮ−ＰＯＬＡＲ  ＧＡＬＬＩＵＭ  ＮＩＴＲＩＤＥ  ＴＨＩＮ  ＦＩＬＭＳ」、本願と同日に出願、Ｍｉｃｈａｅｌ  Ｄ．Ｃｒａｖｅｎ，Ｓｔａｃｉａ  Ｋｅｌｌｅｒ，Ｓｔｅｖｅｎ  Ｐ．ＤｅｎＢａａｒｓ，Ｔａｌ  Ｍａｒｇａｌｉｔｈ，Ｊａｍｅｓ  Ｓ．Ｓｐｅｃｋ、Ｓｈｕｊｉ  Ｎａｋａｍｕｒａ，およびＵｍｅｓｈ  Ｋ．Ｍｉｓｈｒａ代理人文書番号３０７９４．１０２−ＵＳ−Ｐ１）；
これらの出願の両方が、本明細書中に参考として援用される。
【０００３】
（１．発明の分野）
本発明は、半導体材料、方法、およびデバイスに関し、そしてより具体的には、非極性（Ａｌ，Ｂ，Ｉｎ，Ｇａ）Ｎ量子井戸、ならびにヘテロ構造材料およびデバイスに関する。
【背景技術】
【０００４】
（２．関連技術の説明）
（注：本願は、多数の異なる特許、腫癌および／または刊行物を、１つ以上の参照番号によって、本明細書全体に示されるように参照する。これらの異なる刊行物の、これらの参照番号に従った順序にしたリストは、以下の「参考文献」の表題の節に見出され得る。これらの刊行物の各々は、本明細書中に参考として援用される）。
【０００５】
現在の技術水準の（Ａｌ，Ｂ，Ｉｎ，Ｇａ）Ｎヘテロ構造および量子井戸構造は、ｃ平面（０００１）層を使用する。ＩＩＩ−Ｎフィルムの全分極は、自発的な分極寄与および圧電分極寄与からなり、これらの両方は、ウルツ鉱窒化物結晶構造の単極［０００１］軸から生じる。表面および窒化物へテロ構造内の界面に存在する分極の不連続は、固定されたシート電荷に関連し、この電荷が次に、電場を生じる。これらの内部電場の整列は、ｃ平面（０００１）層の成長方向と一致するので、この電場は、デバイス構造のエネルギー帯に影響を与える。
【０００６】
量子井戸において、「傾いた」エネルギー帯は、電子およびホールの波動関数を空間的に分離させ、これは、放射遷移の振動子強度を減少させ、そして発光波長を赤色シフトさせる。これらの効果は、量子が閉じ込められたシュタルク効果（ＱＣＳＥ）の出現であり、そして、ＧａＮ／（Ａｌ，Ｇａ）Ｎ量子井戸について徹底的に分析されている。参考文献１〜８を参照のこと。さらに、大きい極性により誘導される電場は、ドーパントおよび不純物によって部分的に遮蔽され、従って、発光特徴は、正確に操作することが困難であり得る。
【０００７】
内部電場はまた、窒化物ベースのトランジスタへテロ構造における大きい可動シート電荷密度の原因であり得る。これらの大きい２Ｄ電子気体（２ＤＥＧ）は、デバイスのために魅力的であり、そして有用であるが、分極により誘導される電場、および２ＤＥＧ自体は、正確に制御することが困難である。
【０００８】
非極性成長は、ウルツ鉱窒化物半導体に存在する分極により誘導される強い電場を回避する、有望な手段である。分極により誘導される電場は、非極性の成長方向に沿った分極遷移の非存在に起因して、非極性の方向（すなわち、［０００１］に対して垂直）でのウルツ鉱窒化物半導体の成長に影響を与えない。
【０００９】
最近、２つのグループが、非極性ＧａＮ（Ａｌ，Ｇａ）Ｎ多重量子井戸（ＭＱＷ）を、分子線エピタキシー（ＭＢＥ）によって、非極性の成長方向に沿って分極により誘導される電場なしで成長させた。Ｗａｌｔｅｒｅｉｔらは、ｍ平面ＧａＮ／Ａｌ０．１Ｇａ０．９Ｎ  ＭＱＷを、γ−ＬｉＡｌＯ２（１００）基板上で成長させ、そしてＮｇは、ａ平面ＧａＮ／Ａｌ０．１５Ｇａ０．８５Ｎ  ＭＱＷを、ｒ平面サファイア基板上で成長させた。参考文献９〜１０を参照のこと。
【００１０】
これらの結果にもかかわらず、非極性のＧａＮ配向の成長は、再現可能な様式で達成することが困難なままである。
【発明の概要】
【課題を解決するための手段】
【００１１】
（発明の要旨）
本発明は、非極性（Ａｌ，Ｂ，Ｉｎ，Ｇａ）Ｎ量子井戸、ならびにヘテロ構造材料およびデバイスを形成するための方法を記載する。第一に、非極性の
【００１２】
【数１】
2014195125.tif 000003
ａ平面ＧａＮ薄膜が、
【００１３】
【数２】
2014195125.tif 000004
ｒ平面サファイア基板上に、金属・有機化学気相成長（ＭＯＣＶＤ）を使用して成長される。これらの非極性
【００１４】
【数３】
2014195125.tif 000005
ａ平面ＧａＮ薄膜は、非極性（Ａｌ，Ｂ，Ｉｎ，Ｇａ）Ｎ量子井戸ならびにヘテロ構造材料およびデバイスを上に形成するためのテンプレートである。
【００１５】
ここで、図面が参照される、図面において、類似の参照番号は、全体にわたって、対応する部品を表す。
例えば、本発明は以下を提供する。
（項目１）
窒化物半導体デバイスを形成するための方法であって、以下：
（ａ）１つ以上の非極性ａ平面ＧａＮ層を、ｒ平面基板上で成長させる工程；および
（ｂ）１つ以上の非極性（Ａｌ，Ｂ，Ｉｎ，Ｇａ）Ｎ層を、該非極性ａ平面ＧａＮ層上で成長させる工程、
を包含する、方法。
（項目２）
前記基板が、サファイア基板である、項目１に記載の方法。
（項目３）
前記基板が、炭化ケイ素、窒化ガリウム、ケイ素、酸化亜鉛、窒化ホウ素、アルミン酸リチウム、ニオブ酸リチウム、ゲルマニウム、窒化アルミニウム、および没食子酸リチウムからなる群より選択される、項目１に記載の方法。
（項目４）
前記成長した非極性（Ａｌ，Ｂ，Ｉｎ，Ｇａ）Ｎ層が、少なくとも１つの量子井戸を含む、項目１に記載の方法。
（項目５）
前記量子井戸が、ＩｎＧａＮ量子井戸を含む、項目４に記載の方法。
（項目６）
前記量子井戸が、ＧａＮでキャップされている、項目４に記載の方法。
（項目７）
前記成長した非極性（Ａｌ，Ｂ，Ｉｎ，Ｇａ）Ｎ層が、少なくとも１つのヘテロ構造を含む、項目１に記載の方法。
（項目８）
前記ヘテロ構造が、（Ａｌ，Ｇａ）Ｎ／ＧａＮ超格子を含む、項目７に記載の方法。
（項目９）
前記成長させる工程（ａ）が、以下：
（１）前記基板をアニールする工程；
（２）窒化物ベースの核生成層を、該基板上に堆積させる工程；
（３）非極性のａ平面窒化ガリウムフィルムを、該核生成層上で成長させる工程；および
（４）該非極性のａ平面窒化ガリウムフィルムを、窒素の過剰圧力下で冷却する工程、を包含する、項目１に記載の方法。
（項目１０）
前記成長させる工程が、金属・有機化学気相成長（ＭＯＣＶＤ）、分子線エピタキシー（ＭＢＥ）、液相エピタキシー（ＬＰＥ）、水素化物蒸気相エピタキシー（ＨＶＰＥ）、昇華、およびプラズマ増強化学蒸着（ＰＥＣＶＤ）からなる群より選択される方法によって実施される、項目１に記載の方法。
（項目１１）
項目１に記載の方法を使用して製造されたデバイス。
【図面の簡単な説明】
【００１６】
【図１】図１は、本発明の好ましい実施形態に従って、非極性（Ａｌ，Ｂ，Ｉｎ，Ｇａ）Ｎ量子井戸ならびにヘテロ構造材料およびデバイスを形成するための方法の工程を示す、フローチャートである。
【図２】図２は、室温で測定される場合に１．５ｎｍ、２．５ｎｍおよび５．０ｎｍの見かけの井戸幅を有する、５周期のａ平面Ｉｎ０．１ＧａＮ／Ｉｎ０．０３ＧａＮ  ＭＱＷ構造の光ルミネッセンス（ＰＬ）スペクトルを示す。
【図３】図３は、種々のポンプ電力について測定された、５．０ｎｍの見かけの井戸幅を有する、ａ平面Ｉｎ０．０３Ｇａ０．９７Ｎ／Ｉｎ０．１Ｇａ０．９Ｎ  ＭＱＷ構造のＰＬスペクトルを示す。
【図４】図４（ａ）は、１０周期のＡｌ０．４Ｇａ０．６Ｎ／ＧａＮ超格子の２θ−ωｘ線回折走査を示し、これは、明らかに規定されたサテライトピークを明らかにする。図４（ｂ）は、図４（ａ）において特徴付けられた超格子のＰＬスペクトルを示す。
【発明を実施するための形態】
【００１７】
以下の好ましい実施形態の説明において、添付の図面に対して参照がなされる。この図面は、本明細書の一部を形成し、そしてこの図面において、例として、本発明が実施され得る特定の実施形態が説明され得る。本発明の範囲から逸脱することなく、他の実施形態が利用され得、そして構造的変化がなされ得ることが、理解されるべきである。
【００１８】
（概説）
本発明の目的は、非極性
【００１９】
【数４】
2014195125.tif 000006
ａ平面ＧａＮ薄膜をテンプレートとして使用して、非極性（Ａｌ，Ｂ，Ｉｎ，Ｇａ）Ｎ量子井戸、ならびにヘテロ構造材料およびデバイスを形成するための方法を提供することである。
【００２０】
デバイス品質の非極性の
【００２１】
【数５】
2014195125.tif 000007
ａ平面ＧａＮ薄膜を、ＭＯＣＶＤを介して、
【００２２】
【数６】
2014195125.tif 000008
ｒ平面サファイア基板上に成長させるための方法は、同時係属中の、同一人に譲渡された、米国仮特許出願番号６０／３７２，９０９（発明の名称「ＮＯＮ−ＰＯＬＡＲ  ＧＡＬＬＩＵＭ  ＮＩＴＲＩＤＥ  ＢＡＳＥＤ  ＴＨＩＮ  ＦＩＬＭＳ  ＡＮＤ  ＨＥＴＥＲＯＳＴＲＵＣＴＵＲＥ  ＭＡＴＥＲＩＡＬＳ」、２００２年４月１５日出願、Ｍｉｃｈａｅｌ  Ｄ．Ｃｒａｖｅｎ，Ｓｔａｃｉａ  Ｋｅｌｌｅｒ，Ｓｔｅｖｅｎ  Ｐ．ＤｅｎＢａａｒｓ，Ｔａｌ  Ｍａｒｇａｌｉｔｈ，Ｊａｍｅｓ  Ｓ．Ｓｐｅｃｋ，Ｓｈｕｊｉ  Ｎａｋａｍｕｒａ，およびＵｍｅｓｈ  Ｋ．Ｍｉｓｈｒａ、代理人文書番号３０７９４．９５−ＵＳ−Ｐ１）、および同時係属中の、同一人に譲渡された米国特許出願番号−−／−−−，−−−、発明の名称「ＮＯＮ−ＰＯＬＡＲ  Ａ−ＰＬＡＮＥ  ＧＡＬＬＩＵＭ  ＮＩＴＲＩＤＥ  ＴＨＩＮ  ＦＩＬＭＳ  ＧＲＯＷＮ  ＢＹ  ＭＥＴＡＬＯＲＧＡＮＩＣ  ＣＨＥＭＩＣＡＬ  ＶＡＰＯＲ  ＤＥＰＯＳＩＴＩＯＮ」、本願と同日に出願、Ｍｉｃｈａｅｌ  Ｄ．ＣｒａｖｅｎおよびＪａｍｅｓ  Ｓ．Ｓｐｅｃｋ、代理人文書番号３０７９４．１００−ＵＳ−Ｐ１）に記載されており、これらの出願の両方が、本明細書中に参考として援用される。
【００２３】
本発明は、（Ａｌ，Ｂ，Ｉｎ，Ｇａ）Ｎ量子井戸、およびヘテロ構造材料の、引き続く
【００２４】
【数７】
2014195125.tif 000009
ａ平面ＧａＮ層上への成長に焦点を当てる。これらの構造のルミネッセンス特徴は、分極によって誘導される電場がこれらの電子帯構造に影響を与えず、その結果、分極のない構造が得られることを示す。非極性（Ａｌ，Ｂ，Ｉｎ，Ｇａ）Ｎ量子井戸およびヘテロ構造の開発は、分極によって誘導される電場によって影響を受けない、高性能の（Ａｌ，Ｂ，Ｉｎ，Ｇａ）Ｎベースのデバイスの実現のために重要である。
【００２５】
非極性
【００２６】
【数８】
2014195125.tif 000010
ａ平面ＧａＮ層上に堆積される潜在的なデバイス層としては、レーザーダイオード（ＬＤ）、発光ダイオード（ＬＥＤ）、共振空洞ＬＥＤ（ＲＣ−ＬＥＤ）、垂直空洞表面発行レーザー（ＶＣＳＥＬ）、高電子移動度トランジスタ（ＨＥＭＴ）、ヘテロ結合双極トランジスタ（ＨＢＴ）、ヘテロ結合電場効果トランジスタ（ＨＦＥＴ）ならびにＵＶ光検出器および近ＵＶ光検出器が挙げられる。
【００２７】
（プロセス工程）
図１は、本発明の好ましい実施形態に従って、非極性（Ａｌ，Ｂ，Ｉｎ，Ｇａ）Ｎ量子井戸ならびにヘテロ構造材料およびデバイスを形成するための方法の工程を示すフローチャートである。この方法の工程は、「テンプレート」
【００２８】
【数９】
2014195125.tif 000011
ａ平面ＧａＮ層の成長、引き続く、量子井戸およびヘテロ構造のための異なる合金組成を有する層の成長を包含する。
【００２９】
ブロック１００は、サファイア基板を、垂直な、間隔の狭い、回転ディスクのＭＯＣＶＤ反応器への装填を示す。この工程について、＋／−２°以内のサファイアｒ平面
【００３０】
【数１０】
2014195125.tif 000012
で結晶学的に配向した表面を有する、準備前のサファイア基板が、市場の販売者から入手され得る。エキソサイチュ（ｅｘ−ｓｉｔｕ）ではない調製は、サファイア基板をＭＯＣＶＤ反応器に装填する前に実施される必要があるが、サファイア基板のエキソサイチュクリーニングは、予防上の手段として使用され得る。
【００３１】
ブロック１０２は、サファイア基板をインサイチュで高温（＞１０００℃）でアニールすることを表し、これは、原子規模で、基板表面の質を改善する。アニール後、基板の温度は、引き続く低温核生成層堆積のために低下される。
【００３２】
ブロック１０４は、薄い、低温の、低圧の窒化物ベースの核生成層を、緩衝層として、サファイア基板上に堆積させることを表す。このような層は、通常、ｃ平面（０００１）窒化物半導体のヘテロエピタキシャル成長において使用される。好ましい実施形態において、この核生成層は、１〜１００ナノメートル（ｎｍ）のＧａＮからなるが、これに限定されず、そして約４００〜９００℃および１ａｔｍで堆積される。
【００３３】
核生成層を堆積させた後に、反応温度は高温に上昇され、そしてブロック１０６は、エピタキシャル
【００３４】
【数１１】
2014195125.tif 000013
ａ平面ＧａＮ層を、約１．５μｎの厚さで成長させることを表す。この高温成長条件としては、約１１００℃の成長温度、約０．２ａｔｍ以下の成長圧力、１分間あたり３０μｍｏｌのＧａフロー、および１分間あたり４０，０００μｍｏｌのＮフローが挙げられるが、これらに限定されず、これによって、約１３００のＶ／ＩＩＩ比を与える。好ましい実施形態において、第ＩＩＩ族の供給源および第Ｖ族の供給源として使用される前駆体は、それぞれ、トリメチルガリウムおよびアンモニアであるが、代替の前駆体が同様に使用され得る。さらに、成長条件は、本発明の範囲から逸脱せずに、異なる成長速度（例えば、１秒間あたり５Åと９Åとの間）を生じるために変動され得る。
【００３５】
高温成長工程の完了の際に、ブロック１０８は、エピタキシャル
【００３６】
【数１２】
2014195125.tif 000014
ａ平面ＧａＮ層の、窒素過剰圧力下での冷却を表す。
【００３７】
最後に、ブロック１１０は、異なる合金組成、および従って、異なる電気的特性を有する、非極性
【００３８】
【数１３】
2014195125.tif 000015
ａ平面ＧａＮ層上に成長された非極性（Ａｌ，Ｂ，Ｉｎ，Ｇａ）Ｎ層を示す。これらの非極性（Ａｌ，Ｂ，Ｉｎ，Ｇａ）Ｎ層は、量子井戸およびヘテロ構造を製造するために使用される。
【００３９】
量子井戸は、異なる帯域幅の交互の層を使用し、その結果、「井戸」が、この構造のエネルギー帯プロフィールにおいて形成される。構造における層の正確な数は、所望の量子井戸の数に依存する。励起の際に、電子およびホールが、それぞれ伝導帯および価電子帯の井戸内に蓄積する。バンドからバンドへの再結合が、井戸層において起こる。なぜなら、状態密度が、これらの位置において最高であるからである。従って、量子井戸は、所望の発光特徴および利用可能なエピタキシャル性超能力に従って、操作され得る。
【００４０】
非極性
【００４１】
【数１４】
2014195125.tif 000016
ａ平面ＧａＮ層上で首尾よく成長した層の見かけの厚さおよび組成としては、以下：
８ｎｍのＳｉドープしたＩｎ０．０３ＧａＮ障壁
１．５ｎｍ、２．５ｎｍまたは５ｎｍのＩｎ０．１ＧａＮ井戸
が挙げられるが、これらに限定されない。
【００４２】
さらに、上記ブロックは、必要に応じて繰り返され得る。１つの実施形態において、ブロック１１０は、ＧａＮでキャップされて（Ｉｎ，Ｇａ）Ｎ層の一体性を維持するＭＱＷ構造を形成するために、５回繰り返された。この例において、ＭＱＷ構造を含む層は、８２５℃の温度および大気圧で、ＭＯＣＶＤを介して成長された。
【００４３】
この構造のルミネッセンス特徴は、分極により誘導される電場が帯域プロフィールに影響を与えず、そして量子井戸が分極なしであるとみなされ得ることを示す。例えば、図２は、室温で測定される場合に１．５ｎｍ、２．５ｎｍおよび５．０ｎｍの見かけの井戸幅を有する、５周期のａ平面Ｉｎ０．１ＧａＮ／Ｉｎ０．０３ＧａＮ  ＭＱＷ構造の光ルミネッセンス（ＰＬ）スペクトルを示す。ピークＰＬ発光の波長および強度は、井戸の深さの増加とともに増加する。
【００４４】
さらに、図３は、種々のポンプ電力について測定された、５．０ｎｍの見かけの井戸幅を有する、ａ平面Ｉｎ０．０３Ｇａ０．９７Ｎ／Ｉｎ０．１Ｇａ０．９Ｎ  ＭＱＷ構造のＰＬスペクトルを示す。ＰＬ強度は、予測どおりに、ポンプ電力とともに増加するが、一方でピークの発光波長は、ポンプの電力に依存しない。このことは、帯域プロフィールが、分極によって誘導される電場によって影響を受けないことを示す。
【００４５】
（Ｉｎ，Ｇａ）Ｎ量子井戸に加えて、（Ａｌ，Ｇａ）Ｎ／ＧａＮ超格子を含むヘテロ構造もまた、非極性
【００４６】
【数１５】
2014195125.tif 000017
ａ平面ＧａＮ層上で成長され得る。例えば、ヘテロ構造は、代表的に、２つの層（最も通常には、ＧａＮ上の（ＡｌＧａ）Ｎ）からなり、トランジスタ作動のために必要な電子チャネルを生じる。超格子層の厚さおよび組成としては、以下：
９ｎｍのＡｌ０．４ＧａＮ障壁
１１ｎｍのＧａＮ井戸
が挙げられるが、これらに限定されない。
【００４７】
１つの実施例においてブロック１１０は、１１ｎｍのＧａＮ井戸層で終結する１０周期のＡｌ０．４Ｇａ０．６Ｎ／ＧａＮ超格子を形成するために、１０回繰り返された。この超格子は、下にあるテンプレート層について使用された条件（約１１００℃の成長温度、約０．１ａｔｍ以下の成長圧力、３８μｍｏｌ／分のＡｌフロー、２０μｍｏｌ／分のＧａフロー、および４０，０００μｍｏｌ／分のＮフロー）と類似の条件で、ＭＯＣＶＤを介して成長された。Ａｌフローが簡単に遮断され、ＧａＮ井戸層を形成する。首尾よい成長条件は、上に提供される値によって厳密に規定されない。（Ｉｎ，Ｇａ）Ｎ量子井戸と同様に、上記超格子のルミネッセンス特徴は、分極場が構造に影響を与えないことを示す。
【００４８】
図４（ａ）は、１０周期のＡｌ０．４Ｇａ０．６Ｎ／ＧａＮ超格子の２θ−ωｘ線回折走査を示し、これは、明らかに規定されたサテライトピークを明らかにする。一方で、図４（ｂ）は、図４（ａ）において特徴付けられた超格子のＰＬスペクトルを示す。分極によって誘導される電場の非存在は、超格子の３．４５ｅＶ（約３６０ｎｍ）の帯域境界発光によって証拠付けられた。帯域境界発光は、ｃ平面の超格子に存在するわずかな赤色シフトを経験しなかった。
【００４９】
（参考文献）
以下の参考文献が、本明細書中に参考として援用される：
【００５０】
【表１】
2014195125.tif 000018
（結論）
これは、発明の好ましい実施形態の説明を結論付ける。以下は、本発明を達成するための、いくつかの代替の実施形態を記載する。
【００５１】
例えば、非極性（Ａｌ，Ｉｎ，Ｇａ）Ｎ量子井戸およびヘテロ構造の設計およびＭＯＣＶＤ成長条件のバリエーションが、代替の実施形態において使用され得る。さらに、層の特定の厚さおよび組成が、成長される量子井戸の数に加えて、量子井戸の構造設計に固有の変数であり、そして本発明の代替の実施形態において使用され得る。
【００５２】
さらに、特定のＭＯＣＶＤ成長条件は、量子井戸構造の層の寸法および組成を決定する。この点に関して、ＭＯＣＶＤ成長条件は、反応器に依存性であり、そして特定の反応器設計の間で変動し得る。このプロセスの多くのバリエーションが、産業および学問において現在使用される種々の反応器の設計を用いて、可能である。
【００５３】
成長温度、成長圧力、Ｖ／ＩＩＩ比、前駆体フロー、および原料のような条件におけるバリエーションが、本発明の範囲から逸脱することなく可能である。界面の質の制御は、このプロセスの別の重要な局面であり、そして特定の反応器設計のフロー切り替え能力に直接関連する。成長条件の連続した最適化が、上記一体化された量子井戸層のより正確な組成および厚さの制御を生じる。
【００５４】
さらに、ＭＯＣＶＤ以外の多数の異なる成長方法が、本発明において使用され得る。例えば、成長方法はまた、分子線エピタキシー（ＭＢＥ）、液相エピタキシー（ＬＰＥ）、水素化物蒸気相エピタキシー（ＨＶＰＥ）、昇華、およびプラズマ増強化学蒸着（ＰＥＣＶＤ）であり得る。
【００５５】
さらに、非極性のａ平面ＧａＮ薄膜が、本明細書中に記載されるが、同じ技術が、非極性のｍ平面ＧａＮ薄膜に対して適用可能である。さらに、非極性のＩｎＮ薄膜、ＡｌＮ薄膜、およびＡｌＩｎＧａＮ薄膜が、ＧａＮ薄膜の代わりに作製され得る。
【００５６】
最後に、サファイア基板以外の基板が、非極性ＧａＮ成長のために使用され得る。これらの基板としては、炭化ケイ素、窒化ガリウム、ケイ素、酸化亜鉛、窒化ホウ素、アルミン酸リチウム、ニオブ酸リチウム、ゲルマニウム、窒化アルミニウム、および没食子酸リチウムが挙げられる。
【００５７】
要約すると、本発明は、非極性（Ａｌ，Ｂ，Ｉｎ，Ｇａ）Ｎ量子井戸ならびにヘテロ構造材料およびデバイスを形成するための方法を記載する。第一に、非極性
【００５８】
【数１６】
2014195125.tif 000019
ａ平面ＧａＮ薄膜層が、
【００５９】
【数１７】
2014195125.tif 000020
ｒ平面サファイア基板上に、ＭＯＣＶＤを使用して成長される。これらの非極性
【００６０】
【数１８】
2014195125.tif 000021
ａ平面ＧａＮ層は、非極性（Ａｌ，Ｂ，Ｉｎ，Ｇａ）Ｎ量子井戸ならびにヘテロ構造材料およびデバイスを製造するためのテンプレートを含む。
【００６１】
本発明の１つ以上の実施形態の上記説明は、例示および説明の目的で提供された。排他的であることも、本発明を開示された正確な形態に限定することも、意図されない。多くの改変およびバリエーションが、上記教示を考慮して、可能である。本発明の範囲は、この詳細な説明によって限定されるのではなく、本明細書に添付された特許請求の範囲によって限定されることが、意図される。
【図１】
2014195125.tif 000022
【図２】
2014195125.tif 000023
【図３】
2014195125.tif 000024
【図４】
2014195125.tif 000025